(57)【特許請求の範囲】
【請求項１】
Ａｇ及びＣｕの内の少なくとも一種を主成分とする導電成分と、Ｃｒ、Ｗ、Ｎｂ、Ｔａ、Ｔｉ、Ｍｏ及びこれらの炭化物の内の少なくとも一種を備える粒径１０〜４０μｍの耐弧成分とを有し、前記耐弧成分の占める割合ｘと、通電面での１ｍｍ２以上で深さが０.０１ｍｍ以下の所定領域における耐弧成分の占める割合ｙn(ｎはｙの添え字)は重量比で０.９≦ｙn／ｘ≦１．１の関係にあるとともに、通電面の粗さが１〜３μｍであることを特徴とする真空バルブ用接点材料。
【請求項２】
含有量が５重量％以下であってＢｉ、Ｔｅ、Ｓｅ、Ｓｂ及びＣｏの内の少なくとも一種を有する補助成分を含有させたことを特徴とする請求項１に記載の真空バルブ用接点材料。
【発明の詳細な説明】
【０００１】
【発明の属する技術分野】
本発明は、真空バルブ用接点材料に関する。
【０００２】
【従来の技術】
電力系統において、一般に事故の拡大を防ぐため遮断器が設けられるが、その１つに開閉部の絶縁媒体を真空とした真空遮断器がある。真空遮断器は、開閉部をなす真空バルブと、この真空バルブの真空容器内に設けられる接離可能な一対の電極を操作する操作機構から成っている。
真空バルブの一対の電極における接点材料に要求される特性には、基本三要件である遮断特性、耐電圧特性、耐溶着特性の他、接触抵抗特性や温度上昇特性がある。これら全ての特性が良好である真空バルブ用接点材料が理想であるが、これらの特性には相反する性質のものがある関係上、単一の金属種によって全ての特性を満足させるのは困難である。このため、実用化されている真空バルブ用接点材料は、不足する特性を相互に補えるような２種以上の元素、例えば導電成分と耐弧成分を組合せて構成され、大電流用や高電圧用等といった所望する用途に応じて使用される。
一方、多種多用な真空バルブ用接点材料の中でも比較的満足する特性を有するものとしては、例えば特開昭５４−７１３７５号公報に記載されているように、導電成分としてのＣｕと耐弧成分としてのＣｒから成るＣｕ−Ｃｒ系真空バルブ用接点材料がある。同公報によれば、真空中では優秀な耐電圧特性を示すが大電流性能は期待できないＣｒの性質を補うべく大電流性能を有するＣｕを添加し、Ｃｕマトリクス中にＣｒ、特に平均粒径が１００μｍ以下のＣｒを均一に分散させ、遮断性能や耐電圧性能等の諸特性を良好とすることができる。
【０００３】
【発明が解決しようとする課題】
しかしながら、従来のＣｕ−Ｃｒ系真空バルブ用接点材料では、導電成分と耐弧成分において、硬度、引張強度、靭性値等の機械的強度が大きく異なるために、接点材料の表面を所定形状へと加工する際、耐弧成分粒子上への導電成分の覆被り、耐弧成分粒子の周囲への導電成分の凹み又は耐弧成分粒子の脱落といった現象を生じることがある。
これらの現象は、遮断性能等に悪影響を及ぼし、真空バルブ用接点材料として満足できる諸特性を得ることはできない。
本発明の目的は、接点材料の表面を所定形状へと加工する際、耐弧成分粒子上への導電成分の覆被り、耐弧成分粒子の周囲への導電成分の凹み又は耐弧成分粒子の脱落といった現象の発生を低減させ、良好な遮断性能と耐電圧性能を得られる真空バルブ用接点材料を得ることにある。
【０００４】
【課題を解決するための手段】
上記目的を達成するために本発明は、Ａｇ及びＣｕの内の少なくとも一種を主成分とする導電成分と、Ｃｒ、Ｗ、Ｎｂ、Ｔａ、Ｔｉ、Ｍｏ及びこれらの炭化物の内の少なくとも一種を備える粒径１０〜４０μｍの耐弧成分とを有し、前記耐弧成分の占める割合ｘと、通電面での１ｍｍ２以上で深さが０.０１ｍｍ以下の所定領域における耐弧成分の占める割合ｙn(ｎはｙの添え字)は重量比で０.９≦ｙn／ｘ≦１．１の関係にあるとともに、通電面の粗さが１〜３μｍであることを特徴とする。
これにより、耐弧成分粒子上への導電成分の覆被り、耐弧成分粒子の周囲への導電成分の凹み又は耐弧成分粒子の脱落といった現象の発生を低減させることができる。そして、良好な遮断性能と耐電圧性能を得られる真空バルブ用接点材料を得ることができる。
【０００５】
【発明の実施の形態】
以下、本発明の実施の形態について詳細に説明する。
図１は、本発明の真空バルブ用接点材料が適用される真空バルブの断面図である。
同図において、１は遮断室を示し、この遮断室１は、絶縁材料によりほぼ円筒状に形成された絶縁容器２と、この両端に封着金具３ａ，３ｂを介して設けた金属性の蓋体４ａ，４ｂとで真空気密に構成されている。遮断室１内には、導電棒５，６の対向する端部に取り付けられた一対の電極７，８が配設され、上部の電極７を固定電極、下部の電極８を可動電極としている。また、この可動電極８の導電棒６にはベローズ９が取り付けられ、遮断室１内を真空気密に保持しながら可動電極８の軸方向の移動を可能にする。ベローズ９の上部には金属性の第１のアークシールド１０が設けられ、ベローズ９がアーク蒸気で覆われることを防止している。１１は、固定電極７と可動電極８を覆うようにして遮断室１内に設けられた金属性の第２のアークシールドで、絶縁容器２がアーク蒸気で覆われることを防止している。
一方、可動電極８側は、図２に示すように、導電棒６にロウ付け部１２によって固定されるか、また、かしめによって圧着接続されている。可動側接点１３ａは、可動電極８にロウ付け１４で固着されている。尚、固定電極７側について、固定側接点１３ｂは図２の可動側接点１３ｂと同様に固定電極７に固着されている。
【０００６】
ところで、真空バルブ用接点材料、例えばＣｕ−Ｃｒ系接点材料は、接点材料の表面を所定形状へと加工する際、耐弧成分粒子上への導電成分の覆被り、耐弧成分粒子の周囲への導電成分の凹み又は耐弧成分粒子の脱落といった現象の発生を低減させると、良好な遮断性能と耐電圧性能が得られる。
本発明者等は、上述したような現象を低減させることと、通電面近傍の断面組織の微細化及び最大粗さに密接な関係があることを発見した。特に、通電面において、接点を所定形状に加工後に表面から０．００１ｍｍ以上２ｍｍ以下の深さまで溶融して微細化し且つ最大粗さを３μｍｍにする。
このように、通電面において、表面から０．００１ｍｍ以上２ｍｍ以下の深さまで溶融して微細化し且つ最大粗さを３μｍｍにすると、表面の凹凸が小さくなって通電面の組成比と接点全体の組成比が同等になる。
特に、本発明者等の研究によれば、通電面において、１ｍｍ２以上で深さが０．０１ｍｍ以下の所定領域における耐弧成分の占める割合ｙｎは重量比で０．９≦ｙｎ／ｘ≦１．１となるくらいに、通電面及び接点全体における組成比のバラツキを小さくすれば遮断性能及び耐電圧性能が良好となる。
【０００７】
より詳細には、上述した各現象との関係をみてみると、耐弧成分粒子の上への導電成分の覆被りは、導電成分が耐弧成分よりも軟質で伸びが大きいために発生する現象であるから通電面に存在する耐弧成分が減少するので、ｙｎはｘより小さくなる。また、耐弧成分粒子の周囲の導電成分の凹みは、耐弧成分の被切削性が導電成分よりも良好なために発生する現象であるから下地の耐弧成分粒子が通電面に現れるので、ｙｎはｘより大きくなる。更に、耐弧成分粒子の脱落は、耐弧成分粒子と導電成分マトリックスとの結合力が弱い場合、例えば燒結法、特に固層燒結法で製造した場合に発生し易いことから、ｙｎはｘより小さくなる。
従って、耐弧成分粒子の上への導電成分の覆被り、耐弧成分粒子の周囲の導電成分の凹み及び耐弧成分粒子の脱落といった現象を低減させることにより、１ｍｍ２以上で深さが０．０１ｍｍ以下の所定領域における耐弧成分の占める割合ｙｎは重量比で０．９≦ｙｎ／ｘ≦１．１の関係となるくらいに通電面及び接点全体における組成比のバラツキを小さくするすることが可能となり、良好な遮断性能及び耐電圧性能が得られる。
ここで、上述した真空バルブに採用される真空バルブ用接点材料として、Ｃｕ−Ｃｒ系接点材料を例にとり、本実施の形態による真空バルブ用接点材料の製造方法及び遮断特性と静耐圧特性の測定結果につき表１を参照しながら説明する。
【０００８】
【表１】
0003909804.tif 000002
（比較例１〜比較例２，実施例１〜実施例３）
比較例１では、固相焼結法でＣｕ−５０Ｃｒ接点を製造した。Ｃｕ粉末とＣｒ粉末を重量比で１：１となるように混合してφ６０ｍｍの坩堝に充填した後、１０−３Ｐａオーダの真空中で、１０００℃＊５時間の条件で焼結した。次に、得られた焼結体をφ６０ｍｍの金型で１０ｔ／ｃｍ２で成形した後、再度同一条件で焼結し、Ｃｕ−５０Ｃｒ合金を得た。このＣｕ-Ｃｒ合金を所定の接点形状(φ５０ｍｍ、ｔ５ｍｍ)に加工した後、真空バルブに組み込んで遮断試験を実施した。
遮断試験は、５ｋＡから徐々に電流値を上げていく方法で最大遮断電流を測定した。また、遮断試験と並行して、静耐圧試験を試験片(針電極と平板電極の組み合わせ)とで実施した。静耐圧試験は、電極間隔を一定にして破壊電圧を５回測定し、その平均値を算出した。この比較例１の測定結果を基準とし、その他の測定結果は相対値で示した。なお、表１に示したｙnとｘの比については、ｙnとｘを別々の方法で測定した後に算出した。通電面の耐弧成分比であるｙｎは、通電面の拡大写真(数十倍程度)から導電成分と耐弧成分の面積比を測定して重量比に換算した。この測定を位置を変えて５回実施し、最大値と最小値を記録した。耐弧成分の粒径が数十μｍと細かい場合は、電子顕微鏡に付属のＥＤＸで重量比を測定した(この方法についても、位置を変えて５回測定した)。また、接点全体の耐弧成分比であるｘは、湿式分析で測定した。ｙnの最大値または最小値をｘで除した値が、表１に示した０.９２と１.１２である。
【０００９】
実施例１では、Ｃｕ−５０Ｃｒ合金を比較例１と同一工程で作製して所定形状に加工した後、通電面(遮断試験用接点の場合は遮断面，静耐圧用試験片の場合は耐圧評価面)に電子線を照射して(注入エネルギーは、例えば１Ｗ／ｍｍ2)、ＣｕとＣｒを溶融微細化させて遮断試験と静耐圧試験を実施した。電子線照射後のｙn／ｘは０．９６〜１.０７であり、遮断性能と耐電圧性能は比較例１のそれぞれ１.２倍と１.１倍であった。
実施例２と実施例３では、Ｃｕ−５０Ｃｒ合金を比較例１と同一工程で作製して所定形状に加工した後、通電面を溶融させてＣｕとＣｒを微細化させて遮断試験と静耐圧試験を実施した。実施例２では、レーザ照射(注入エネルギーは、例えば２Ｗ／ｍｍ2)により溶融させたところ、ｙn／ｘは０.９１〜１.０５であり、遮断性能と静耐電圧性能は比較例１の１.３倍と１.０倍であった。また、実施例３では、遮断試験用接点を真空バルブに組み込んだ後に、数百Ａを通電させて５０回開閉することにより溶融したものとし、静耐圧用試験片には数十ｋＶの電圧を１０秒間、１０回印加することにより溶融させたものとしたところ、ｙn／ｘは０.９３〜１.０４であり、遮断性能と静耐電圧性能は比較例１の１.３倍と１.１倍であった。
【００１０】
比較例２では、Ｃｕ−５０Ｃｒ合金を比較例１と同一工程で作製して所定形状に加工した後、電子線を実施例１よりも長時間照射したところ、ＣｕがＣｒよりも多量に蒸発した為にＣｒ含有率が増大し、ｙn／ｘの最大値は１.１５であり、遮断性能と静耐電圧性能は比較例１の１.２倍と０.９倍であった。
（比較例３〜比較例４，実施例４〜実施例５）
比較例３〜比較例４と実施例４〜実施例５では、水素雰囲気中の固相焼結法で作製したＣｕ−４０Ｃｒ合金を所定形状に加工後、通電面を溶融する際の注入エネルギーを調整して、溶融深さをパラメータとした。なお、エネルギーは、Ｃｕ−４０Ｃｒにアークを発生させることにより注入した。
比較例３では、表面からの溶融深さは約０.０００８ｍｍであり、遮断性能、耐電圧性能ともに比較例１とほぼ同等であった。
実施例４と実施例５では、溶融深さはそれぞれ、０.００２ｍｍと１.５ｍｍであり、遮断性能と耐電圧性能は比較例１の１.１〜１.２倍であり、若干向上した。
比較例４では、溶融深さは２.２ｍｍで接点厚さの半分程度であり、真空バルブの組立て中に接点側面が割れたので、試験を中止した。この割れは、溶融微細層と基材の材料物性(硬度，熱膨張率等)の差により発生したと考えられる。
【００１１】
（比較例５，実施例６〜実施例７）
比較例５と実施例６〜実施例７では、焼結溶浸法でＣｕ−５５Ｃｒ合金を作製し、所定形状に加工した後に、通電面を溶融する際の電子線の注入エネルギーと凝固する際の冷却速度を調整して、微細層中のＣｒ粒子の粒径をパラメータとした。
Ｃｕ−５５Ｃｒ合金は、Ｃｒ粉末を加圧成形した後、水素雰囲気中で１１５０℃＊１時間の条件で焼結して製造したＣｒスケルトンと溶浸材Ｃｕを坩堝内で上下に配置し、水素雰囲気中で１１５０℃で加熱して導電成分であるＣｕを溶浸させることにより作製した。
比較例５では、Ｃｒ粒子径が約７０μｍ、ｙn／ｘの最大値は１.１２であり、遮断性能と耐電圧性能は比較例１のそれぞれ０.９倍と１.１倍であった。
実施例６では、Ｃｒ粒子径が約４０μｍ、ｙn／ｘが０.９５〜１.０８であり、遮断性能と耐電圧性能は比較例１のそれぞれ１.１倍と１.２倍であった。
実施例７では、Ｃｒ粒子径が約１０μｍ、ｙn／ｘが０.９７〜１.０５であり、遮断性能と耐電圧性能は比較例１のそれぞれ１.２倍と１.３倍であった。
（比較例６，実施例８〜実施例１１）
上述した比較例２〜比較例５と実施例１〜実施例７では、Ｃｕ-Ｃｒ合金を所定形状に加工後に通電面を溶融させた事例について述べたが、実施例８〜１１では通電面を機械的に滑らかにすることによりｙn／ｘを０.９〜１.１にし、接点特性を向上させている。
【００１２】
比較例６では、真空雰囲気中での液相焼結により作製したＣｕ−２０Ｃｒ合金を所定形状に加工したところ、通電面の最大粗さは５μｍ、ｙn／ｘの最大値が１.１３であり、遮断性能と耐電圧性能は比較例１のそれぞれ１.０倍と０.９倍であった。
実施例８では、比較例６と同一工程で作製したＣｕ−２０Ｃｒ合金を所定形状に加工した後、通電面のみをバイトの送り速度，角度を調整した特殊な研削加工した結果、通電面の最大粗さは３μｍに低下し、ｙn／ｘが０.９５〜１.０８であり、遮断性能と耐圧性能は比較例１のそれぞれ１.２倍と１.１倍であった。
実施例９では、比較例６と同一工程で作製したＣｕ−２０Ｃｒ合金を所定形状に加工した後、通電面のみをエメリー紙で研摩した結果、通電面の最大粗さは２μｍに低下し、ｙn／ｘが０.９６〜１.０６であり、遮断性能と耐電圧性能は比較例１のそれぞれ１.３倍と１.２倍であった。
実施例１０は、比較例６と同一工程で作製したＣｕ−２０Ｃｒ合金を所定形状に加工した後、通電面のみをダイヤモンド粉を含むペーストで研摩した結果、通電面の最大粗さは１μｍに低下し、ｙn／ｘが０.９７〜１.０４であり、遮断性能と耐電圧性能はともに比較例１のそれぞれ１.３倍であった。
【００１３】
実施例１１では、比較例６と同一工程で作製したＣｕ−２０Ｃｒ合金を所定形状に加工した後、通電面をイオンビームの照射(注入エネルギーは、例えば０.５Ｗ／ｍｍ2)により溶融させ、さらにアルミナ粉で研摩した結果、通電面の最大粗さは１μｍに低下し、ｙn／ｘが０.９８〜１.０３であり、遮断性能と耐電圧性能は比較例１のそれぞれ１.４倍と１.３倍であった。
（比較例８〜比較例９，実施例１２〜実施例１３）
上述した比較例１〜比較例７と実施例１〜実施例１１では、焼結温度を１０００℃、１１００℃、１１５０℃の３通り、即ち導電成分Ｃｕの融点(１０８３℃)を基準にして±９０℃以内の温度で焼結したが、比較例８〜比較例９、実施例１２〜１３では、焼結温度をそれぞれ９００℃、９５０℃、１２００℃、１３００℃で、Ｃｕ−２５Ｃｒ合金を製造した。この内、1300℃で焼結した比較例９では、ＣｕとＣｒが分離してしまったので接点の電気評価に値しないと判断した。残りの３種類のＣｕ−25Ｃｒ合金については、所定形状に加工した後、通電面をイオンビームの照射により溶融させた。
比較例８では、ｙn／ｘが０.９８〜１.０３であったが、遮断性能と耐電圧性能は比較例１のそれぞれ１.０倍と０.９倍であった。これは、焼結温度が低いために焼結が進まず、密度が低かった(相対密度８５％)からである。
【００１４】
実施例１２では、ｙn／ｘが０.９６〜１.０８であり、遮断性能と耐電圧性能は比較例１のそれぞれ１.１倍と１.０倍であった。
実施例１３では、ｙn／ｘが０.９４〜１.０６であり、遮断性能と耐電圧性能は比較例１のそれぞれ１.２倍と１.１倍であった。
（実施例１４〜実施例１９）
上述した比較例１〜比較例９と実施例１〜実施例１３では、耐弧成分がＣｒで導電成分がＣｕであるＣｕ−Ｃｒ系接点材料について述べたが、実施例１４では耐弧成分をＷとし導電成分をＣｕとしたＣｕ−２０ｗｔ（重量）％Ｗ接点とした。しかして、実施例１４では、所定形状に加工した後にその通電面を溶融させて作製し、遮断性能と静耐電圧性能を評価した結果、最大遮断電流と絶縁破壊電圧は、加工後の処理工程(通電面の溶融工程)を経ていない通常の固相焼結法で製造した時のＣｕ−Ｗ接点のそれぞれ１.２倍と１.１倍であった。
実施例１５〜実施例１７では、耐弧成分をそれぞれＮｂ、ＷＣ、Ｃｒ＋Ｗとし、導電成分をＣｕとして、実施例１４と同様な条件で接点材料を製造し、遮断性能と静耐電圧性能を評価した結果、実施例１５〜実施例１７の全てについて、通電面溶融工程を経ていない通常の固相焼結法で製造した時の接点と比較して、遮断性能は１.２倍であり、静耐電圧性能は１.１倍であった。
【００１５】
実施例１８〜実施例１９では、導電成分をそれぞれＡｇ、Ａｇ+Ｃｕとし、耐弧成分をＷＣとして、実施例１５と同様な条件で接点材料を製造して電気特性を評価した結果、実施例１８、実施例１９共に、通電面溶融工程を経ていない通常の焼結溶浸法で製造した時の接点と比較して、遮断性能は１.３倍であり、静耐電圧性能は１.２倍であった。
（実施例２０〜実施例２２）
上述した比較例１〜比較例９と実施例１〜実施例１９では、導電成分と耐弧成分で構成される接点材料について述べたが、実施例２０〜実施例２２では補助成分としてそれぞれＢｉ、Ｔｅ、Ｔｅ＋Ｓｅを添加し、実施例１４と同様な条件で接点材料を製造して電気特性を評価した結果、実施例２０〜２２全てについて、通電面の溶融工程を経ていない通常の固相焼結法で製造した時の接点と比較して、遮断性能は１.２倍であり、静耐電圧性能は１.１倍であった。
以上の結果が示すように、本実施の形態による真空バルブ用接点材料は、基準とした比較例１の接点材料と比較して、遮断性能と静耐電圧性能を向上させることができる。
なお、耐弧成分について、本実施の形態では、Ｃｒ、Ｗ、Ｎｂ、ＷＣ、Ｃｒ＋Ｗの記載しかないが、Ｃｒ、Ｗ、Ｎｂ、Ｔａ、Ｔｉ、Ｍｏ及びこれらの炭化物の内の少なくとも１つを耐弧成分として使用しても、同様の効果が得られる。
【００１６】
また、導電成分について、本実施の形態では、Ｃｕ、Ａｇ、Ａｇ＋Ｃｕの記載しかないが、ＣｕまたはＡｇを主成分とするならば同様の効果が得られる。
さらに、補助成分については、本実施の形態では、Ｂｉ，Ｔｅ，Ｔｅ＋Ｓｅの記載しかないが、Ｂｉ、Ｔｅ、Ｓｅ、Ｓｂ、Ｃｏの内の少なくとも１つを補助成分としても、同様の効果が得られる。
【００１７】
【発明の効果】
以上述べたように、本発明によれば、遮断性能と耐電圧性能が良好な真空バルブ用接点材料を得ることができる。
【図面の簡単な説明】
【図１】本発明の真空バルブ用接点材料が適用される真空バルブの断面        図。
【図２】  [図１]の可動電極８の拡大断面図。
【符号の説明】
７…固定電極、８…可動電極、１３ａ…可動側接点、１３ｂ…固定側接点
【図１】
0003909804.tif 000003
【図２】
0003909804.tif 000004